(57)【要約】  キシリレンジイソシアネートとトリメチロールアルカンとの反応により得られるポリイソシアネート組成物の、３分子のキシリレンジイソシアネートと、１分子のトリメチロールアルカンとの反応により得られるイソシアネート誘導体の含有量が、ポリイソシアネート組成物の総量に対して、４５質量％以下である。【特許請求の範囲】
【請求項１】
キシリレンジイソシアネートとトリメチロールアルカンとの反応により得られるポリイソシアネート組成物であって、
３分子のキシリレンジイソシアネートと、１分子のトリメチロールアルカンとの反応により得られるイソシアネート誘導体の含有量が、ポリイソシアネート組成物の総量に対して、４５質量％以下であること
を特徴とする、ポリイソシアネート組成物。
【請求項２】
キシリレンジイソシアネートとトリメチロールアルカンとの反応において、
トリメチロールアルカン中の水酸基に対する、キシリレンジイソシアネート中のイソシアネート基の当量比（イソシアネート基／水酸基）が、２．５以上６以下である
ことを特徴とする、請求項１に記載のポリイソシアネート組成物。
【請求項３】
キシリレンジイソシアネートとトリメチロールアルカンとの反応により得られる粗生成物から、液−液抽出によって未反応キシリレンジイソシアネートを除去することにより得られることを特徴とする、請求項１に記載のポリイソシアネート組成物。
【請求項４】
ポリイソシアネート組成物を含む硬化剤と、
ポリオール成分を含む主剤と
を含み、
前記ポリイソシアネート組成物は、
キシリレンジイソシアネートとトリメチロールアルカンとの反応により得られるポリイソシアネート組成物であって、
３分子のキシリレンジイソシアネートと、１分子のトリメチロールアルカンとの反応により得られるイソシアネート誘導体の含有量が、ポリイソシアネート組成物の総量に対して、４５質量％以下であること
を特徴とする、２液硬化型ポリウレタン樹脂。
【請求項５】
２液硬化型ポリウレタン樹脂からなり、
前記２液硬化型ポリウレタン樹脂は、
ポリイソシアネート組成物を含む硬化剤と、
ポリオール成分を含む主剤と
を含み、
前記ポリイソシアネート組成物は、
キシリレンジイソシアネートとトリメチロールアルカンとの反応により得られるポリイソシアネート組成物であって、
３分子のキシリレンジイソシアネートと、１分子のトリメチロールアルカンとの反応により得られるイソシアネート誘導体の含有量が、ポリイソシアネート組成物の総量に対して、４５質量％以下であること
を特徴とする、塗料。
【請求項６】
２液硬化型ポリウレタン樹脂からなり、
前記２液硬化型ポリウレタン樹脂は、
ポリイソシアネート組成物を含む硬化剤と、
ポリオール成分を含む主剤と
を含み、
前記ポリイソシアネート組成物は、
キシリレンジイソシアネートとトリメチロールアルカンとの反応により得られるポリイソシアネート組成物であって、
３分子のキシリレンジイソシアネートと、１分子のトリメチロールアルカンとの反応により得られるイソシアネート誘導体の含有量が、ポリイソシアネート組成物の総量に対して、４５質量％以下であること
を特徴とする、接着剤。
【請求項７】
ポリイソシアネート組成物の製造方法であって、
キシリレンジイソシアネートとトリメチロールアルカンとを反応させた後、
得られる粗生成物から、脂肪族炭化水素類と、ケトン類および／またはアルキルエステル類とを含む抽出溶剤を用いた液−液抽出によって、未反応キシリレンジイソシアネートを除去することにより、
３分子のキシリレンジイソシアネートと、１分子のトリメチロールアルカンとの反応により得られるイソシアネート誘導体の含有量が、ポリイソシアネート組成物の総量に対して、４５質量％以下のポリイソシアネート組成物を得る
ことを特徴とする、ポリイソシアネート組成物の製造方法。
【発明の詳細な説明】
【技術分野】
【０００１】
本発明は、ポリイソシアネート組成物、２液硬化型ポリウレタン樹脂、塗料、接着剤およびポリイソシアネート組成物の製造方法に関し、詳しくは、ポリイソシアネート組成物、そのポリイソシアネート組成物が用いられる２液硬化型ポリウレタン樹脂、さらに、その２液硬化型ポリウレタン樹脂からなる塗料および接着剤、また、ポリイソシアネート組成物を得るためのポリイソシアネート組成物の製造方法に関する。
【背景技術】
【０００２】
２液硬化型ポリウレタン樹脂は、ポリイソシアネートを含む硬化剤と、マクロポリオールを含む主剤とをそれぞれ用意して、使用時にそれらを配合するものであって、塗料や接着剤などの分野において広範に使用されている。【０００３】
２液硬化型ポリウレタン樹脂として、より具体的には、例えば、キシリレンジイソシアネートのポリオール変性体（トリメチロールプロパン変性体など）と、ヘキサメチレンジイソシアネートのビウレット変性体、および／または、ヘキサメチレンジイソシアネートの三量体とを、所定の割合で含む硬化剤、および、その硬化剤を含む２液硬化型ポリウレタン樹脂が、提案されている（例えば、特許文献１参照。）。【０００４】
特許文献１において、具体的には、キシリレンジイソシアネートのトリメチロールプロパン変性体としてのタケネートＤ−１１０Ｎ（三井化学ポリウレタン社製）と、ヘキサメチレンジイソシアネートのビウレット変性体としてのタケネートＤ−１６５Ｎ（三井化学ポリウレタン社製）、または、ヘキサメチレンジイソシアネートの三量体としてのタケネートＤ−１７０Ｎ（三井化学ポリウレタン社製）との混合物が、用いられている。【０００５】
このような２液硬化型ポリウレタン樹脂によれば、密着性、耐酸・アルカリ性、耐溶剤性、耐汚染性および耐候性をバランスよく向上させることができる。
【先行技術文献】
【特許文献】
【０００６】
【特許文献１】特開２０１０−０２４３８６号公報
【発明の概要】
【発明が解決しようとする課題】
【０００７】
一方、２液硬化型ポリウレタン樹脂としては、密着性の更なる向上が要求されており、また、速乾性の向上が要求されている。【０００８】
本発明の目的は、密着性および速乾性の向上を図ることができるポリイソシアネート組成物、そのポリイソシアネート組成物が用いられる２液硬化型ポリウレタン樹脂、さらに、その２液硬化型ポリウレタン樹脂からなる塗料および接着剤、また、ポリイソシアネート組成物を得るためのポリイソシアネート組成物の製造方法を提供することにある。
【課題を解決するための手段】
【０００９】
上記の目的を達成するため、本発明のポリイソシアネート組成物は、キシリレンジイソシアネートとトリメチロールアルカンとの反応により得られるポリイソシアネート組成物であって、３分子のキシリレンジイソシアネートと、１分子のトリメチロールアルカンとの反応により得られるイソシアネート誘導体の含有量が、ポリイソシアネート組成物の総量に対して、４５質量％以下であることを特徴としている。【００１０】
また、本発明のポリイソシアネート組成物では、キシリレンジイソシアネートとトリメチロールアルカンとの反応において、トリメチロールアルカン中の水酸基に対する、キシリレンジイソシアネート中のイソシアネート基の当量比（イソシアネート基／水酸基）が、２．５以上６以下であることが好適である。【００１１】
また、本発明のポリイソシアネート組成物では、キシリレンジイソシアネートとトリメチロールアルカンとの反応により得られる粗生成物から、液−液抽出によって未反応キシリレンジイソシアネートを除去することにより得られることが好適である。【００１２】
また、本発明の２液硬化型ポリウレタン樹脂は、上記のポリイソシアネート組成物を含む硬化剤と、ポリオール成分を含む主剤とを含むことを特徴としている。【００１３】
また、本発明の塗料は、上記の２液硬化型ポリウレタン樹脂からなることを特徴としている。【００１４】
また、本発明の接着剤は、上記の２液硬化型ポリウレタン樹脂からなることを特徴としている。【００１５】
また、本発明のポリイソシアネート組成物の製造方法は、ポリイソシアネート組成物の製造方法であって、キシリレンジイソシアネートとトリメチロールアルカンとを反応させた後、得られる粗生成物から、脂肪族炭化水素類と、ケトン類および／またはアルキルエステル類とを含む抽出溶剤を用いた液−液抽出によって、未反応キシリレンジイソシアネートを除去することにより、３分子のキシリレンジイソシアネートと、１分子のトリメチロールアルカンとの反応により得られるイソシアネート誘導体の含有量が、ポリイソシアネート組成物の総量に対して、４５質量％以下のポリイソシアネート組成物を得ることを特徴としている。
【発明の効果】
【００１６】
本発明のポリイソシアネート組成物およびその製造方法によれば、３分子のキシリレンジイソシアネートと、１分子のトリメチロールアルカンとの反応により得られるイソシアネート誘導体の含有量が、上記の所定範囲であるため、密着性および速乾性に優れる２液硬化型ポリウレタン樹脂を得ることができる。【００１７】
そのため、本発明の２液硬化型ポリウレタン樹脂、塗料および接着剤は、密着性および速乾性に優れる。
【図面の簡単な説明】
【００１８】
【図１】図１は、実施例１のポリイソシアネート組成物のゲルパーミエーションクロマトグラムである。
【図２】図２は、実施例２のポリイソシアネート組成物のゲルパーミエーションクロマトグラムである。
【図３】図３は、比較例１のポリイソシアネート組成物のゲルパーミエーションクロマトグラムである。
【発明を実施するための形態】
【００１９】
本発明のポリイソシアネート組成物は、キシリレンジイソシアネート（ＸＤＩ）と、トリメチロールアルカン（ＴＭＡ）との反応により得ることができ、詳しくは後述するが、３分子のキシリレンジイソシアネートと、１分子のトリメチロールアルカンとが反応して得られるイソシアネート誘導体（以下、トリメチロールアルカン１分子体と称する場合がある。）を、所定の割合で含有している。
【００２０】
本発明において、キシリレンジイソシアネートとしては、１，２−キシリレンジイソシアネート（ｏ−キシリレンジイソシアネート（ｏ−ＸＤＩ））、１，３−キシリレンジイソシアネート（ｍ−キシリレンジイソシアネート（ｍ−ＸＤＩ））、１，４−キシリレンジイソシアネート（ｐ−キシリレンジイソシアネート（ｐ−ＸＤＩ））が、構造異性体として挙げられる。
【００２１】
これらキシリレンジイソシアネートは、単独使用または２種類以上併用することができる。キシリレンジイソシアネートとして、好ましくは、１，３−キシリレンジイソシアネート、１，４−キシリレンジイソシアネート、より好ましくは、１，３−キシリレンジイソシアネートが挙げられる。
【００２２】
本発明において、トリメチロールアルカンとしては、例えば、トリメチロールメタン、トリメチロールエタン、トリメチロールｎ−プロパン、トリメチロールイソプロパン、トリメチロールｎ−ブタン、トリメチロールイソブタン、トリメチロールｓ−ブタン、トリメチロールｔ−ブタン、トリメチロールペンタン、トリメチロールヘキサン、トリメチロールヘプタン、トリメチロールオクタン、トリメチロールノナン、トリメチロールデカン、トリメチロールウンデカン、トリメチロールドデカンなど、メチロール基を３つ有する炭素数１〜２０のアルカンが挙げられる。
【００２３】
これらトリメチロールアルカンは、単独使用または２種類以上併用することができる。
【００２４】
トリメチロールアルカンとして、好ましくは、メチロール基を３つ有する炭素数４以下のアルカンが挙げられ、より好ましくは、メチロール基を３つ有する炭素数３以下のアルカンが挙げられ、さらに好ましくは、トリメチロールエタン、トリメチロールプロパンが挙げられ、とりわけ好ましくは、トリメチロールプロパンが挙げられる。
【００２５】
また、必要により、トリメチロールアルカンとともに、その他の低分子量ポリオール（トリメチロールアルカンを除く低分子量ポリオール（以下同様））を併用することができる。
【００２６】
低分子量ポリオールは、水酸基を２つ以上有する数平均分子量４００未満、好ましくは、３００未満の化合物であって、例えば、エチレングリコール、プロピレングリコール、１，３−プロパンジオール、１，４−ブチレングリコール、１，３−ブチレングリコール、１，２−ブチレングリコール、１，５−ペンタンジオール、１，６−ヘキサンジオール、ネオペンチルグリコール、３−メチル−１，５−ペンタンジオール、２，２，２−トリメチルペンタンジオール、３，３−ジメチロールヘプタン、アルカン（Ｃ７〜２０）ジオール、１，３−または１，４−シクロヘキサンジメタノールおよびそれらの混合物、１，３−または１，４−シクロヘキサンジオールおよびそれらの混合物、水素化ビスフェノールＡ、１，４−ジヒドロキシ−２−ブテン、２，６−ジメチル−１−オクテン−３，８−ジオール、ビスフェノールＡ、ジエチレングリコール、トリエチレングリコール、ジプロピレングリコールなどの２価アルコール、例えば、グリセリンなどの３価アルコール、例えば、テトラメチロールメタン（ペンタエリスリトール）などの４価アルコールなどが挙げられる。
【００２７】
これらその他の低分子量ポリオールは、単独使用または２種類以上併用することができる。
【００２８】
トリメチロールアルカンと、その他の低分子量ポリオールとを併用する場合において、それらの配合割合は、トリメチロールアルカンと、その他の低分子量ポリオールとの総量１００モルに対して、トリメチロールアルカンが、例えば、１モル以上、好ましくは、１０モル以上であり、例えば、９９モル以下、好ましくは、９０モル以下である。また、その他の低分子量ポリオールが、例えば、１モル以上、好ましくは、１０モル以上であり、例えば、９９モル以下、好ましくは、９０モル以下である。
【００２９】
なお、キシリレンジイソシアネートとトリメチロールアルカンとの反応において、さらにその他の低分子量ポリオールが用いられる場合、本発明のポリイソシアネート組成物は、得られる反応生成物中におけるキシリレンジイソシアネートとトリメチロールアルカンとの反応生成物を示す。
【００３０】
好ましくは、その他の低分子量ポリオールを用いることなく、トリメチロールアルカンを単独で用いる。
【００３１】
そして、ポリイソシアネート組成物を得るには、トリメチロールアルカン（および、必要により配合される２価アルコール（以下同様））中の水酸基に対する、キシリレンジイソシアネート中のイソシアネート基の当量比（イソシアネート基／水酸基）が、例えば、２．５以上、好ましくは、２．６以上、より好ましくは、２．７以上、例えば、６以下、好ましくは、５．５以下、より好ましくは、５．０以下となる割合で、キシリレンジイソシアネートとトリメチロールアルカンとを配合し、ウレタン化反応させる。
【００３２】
当量比が上記範囲であれば、３分子のキシリレンジイソシアネートと、１分子のトリメチロールアルカンとの反応により得られるイソシアネート誘導体（トリメチロールアルカン１分子体）の含有量を、後述する範囲に調整することができる。
【００３３】
また、ウレタン化反応における反応条件としては、例えば、窒素ガスなどの不活性ガス雰囲気、常圧（大気圧）下において、反応温度が、例えば、４０℃以上、好ましくは、５０℃以上、より好ましくは、６０℃以上であり、例えば、１２０℃以下、好ましくは、１００℃以下、より好ましくは、９０℃以下である。また、反応時間が、例えば、０．５時間以上、好ましくは、１時間以上であり、例えば、３０時間以下、好ましくは、２０時間以下、より好ましくは、１０時間以下である。
【００３４】
また、ウレタン化反応は、反応系において、所望のイソシアネート基含有量（仕込み量から算出される、未反応のイソシアネート基濃度の理論量）となった時点で、終了する。
【００３５】
また、このウレタン化反応では、必要に応じて、例えば、アミン類や有機金属化合物などの公知のウレタン化触媒を添加してもよく、また、公知の有機溶媒を添加してもよい。
【００３６】
アミン類としては、例えば、トリエチルアミン、トリエチレンジアミン、ビス−（２−ジメチルアミノエチル）エーテル、Ｎ−メチルモルホリンなどの３級アミン類、例えば、テトラエチルヒドロキシルアンモニウムなどの４級アンモニウム塩、例えば、イミダゾール、２−エチル−４−メチルイミダゾールなどのイミダゾール類などが挙げられる。
【００３７】
有機金属化合物としては、例えば、酢酸錫、オクチル酸錫、オレイン酸錫、ラウリル酸錫、ジブチル錫ジアセテート、ジメチル錫ジラウレート、ジブチル錫ジラウレート、ジブチル錫ジメルカプチド、ジブチル錫マレエート、ジブチル錫ジラウレート、ジブチル錫ジネオデカノエート、ジオクチル錫ジメルカプチド、ジオクチル錫ジラウリレート、ジブチル錫ジクロリドなどの有機錫系化合物、例えば、オクタン酸鉛、ナフテン酸鉛などの有機鉛化合物、例えば、ナフテン酸ニッケルなどの有機ニッケル化合物、例えば、ナフテン酸コバルトなどの有機コバルト化合物、例えば、オクテン酸銅などの有機銅化合物、例えば、オクチル酸ビスマス、ネオデカン酸ビスマスなどの有機ビスマス化合物などが挙げられる。
【００３８】
さらに、ウレタン化触媒として、例えば、炭酸カリウム、酢酸カリウム、オクチル酸カリウムなどのカリウム塩が挙げられる。
【００３９】
これらウレタン化触媒は、単独使用または２種類以上併用することができる。
【００４０】
有機溶媒としては、例えば、アセトン、メチルエチルケトン、メチルイソブチルケトン、シクロヘキサノンなどのケトン類、例えば、アセトニトリルなどのニトリル類、酢酸メチル、酢酸エチル、酢酸ブチル、酢酸イソブチルなどのアルキルエステル類、例えば、ｎ−ヘキサン、ｎ−ヘプタン、オクタンなどの脂肪族炭化水素類、例えば、シクロヘキサン、メチルシクロヘキサンなどの脂環族炭化水素類、例えば、トルエン、キシレン、エチルベンゼンなどの芳香族炭化水素類、例えば、メチルセロソルブアセテート、エチルセロソルブアセテート、メチルカルビトールアセテート、エチルカルビトールアセテート、エチレングリコールエチルエーテルアセテート、プロピレングリコールメチルエーテルアセテート、３−メチル−３−メトキシブチルアセテート、エチル−３−エトキシプロピオネートなどのグリコールエーテルエステル類、例えば、ジエチルエーテル、テトラヒドロフラン、ジオキサンなどのエーテル類、例えば、塩化メチル、塩化メチレン、クロロホルム、四塩化炭素、臭化メチル、ヨウ化メチレン、ジクロロエタンなどのハロゲン化脂肪族炭化水素類、例えば、Ｎ−メチルピロリドン、ジメチルホルムアミド、Ｎ，Ｎ’−ジメチルアセトアミド、ジメチルスルホキシド、ヘキサメチルホスホニルアミドなどの極性非プロトン類などが挙げられる。
【００４１】
これら有機溶媒は、単独使用または２種類以上併用することができる。
【００４２】
なお、有機溶媒は、そのままポリイソシアネート組成物に含有されていてもよく、また、次に述べるように、未反応のキシリレンジイソシアネートとともに、除去することもできる。
【００４３】
また、この反応では、得られた粗生成物から、未反応のキシリレンジイソシアネートを除去することができる。
【００４４】
換言すると、ポリイソシアネート組成物は、未反応のキシリレンジイソシアネートが混入された状態、すなわち、キシリレンジイソシアネートおよびトリメチロールアルカンの反応生成物と、未反応のキシリレンジイソシアネートとの混合物として得られる。
【００４５】
そして、得られるポリイソシアネート組成物中における、未反応のキシリレンジイソシアネートの濃度（以下、残存モノマー濃度と称する場合がある。）が高い場合には、ポリイソシアネート組成物から未反応のキシリレンジイソシアネートを除去し、残存モノマー濃度を低減する。
【００４６】
未反応のキシリレンジイソシアネートを除去する方法としては、例えば、薄膜蒸留などの蒸留法や、例えば、液−液抽出などの抽出精製法などが挙げられる。
【００４７】
薄膜蒸留法では、例えば、上記の反応により得られる粗生成物（未反応のキシリレンジイソシアネートが混入されたポリイソシアネート組成物）を、薄膜蒸留器により蒸留する。
【００４８】
薄膜蒸留における条件としては、真空度が、例えば、１Ｐａ以上、好ましくは、１０Ｐａ以上であり、例えば、３０００Ｐａ以下、好ましくは、１０００Ｐａ以下である。
【００４９】
また、温度条件は、例えば、１００℃以上、好ましくは、１２０℃以上であり、例えば、２００℃以下、好ましくは、１８０℃以下である。
【００５０】
液−液抽出では、未反応のキシリレンジイソシアネートが混入されたポリイソシアネート組成物に、抽出溶剤を接触させる。これにより、ポリイソシアネート組成物中の、未反応のキシリレンジイソシアネートを分離する。
【００５１】
抽出溶剤としては、イソシアネート基に対して不活性であり、キシリレンジイソシアネートを分離できる溶剤であれば、特に制限されないが、好ましくは、複数種類の溶剤が混合された混合抽出溶剤が挙げられる。
【００５２】
混合抽出溶剤として、より具体的には、例えば、溶解度パラメータ（ＰＯＬＹＭＥＲ ＨＡＮＤＢＯＯＫ（第４版 編者：Ｊ．ＢＲＡＮＤＲＵＰ，Ｅ．Ｈ．ＩＭＭＥＲＧＵＴ，ａｎｄ Ｅ．Ａ．ＧＲＵＬＫＥ 出版社：Ｊｏｈｎ Ｗｉｌｅｙ ＆ Ｓｏｎｓ，Ｉｎｃ． 出版年：１９９９）のＰＶＩＩ−６８８〜ＶＩＩ−６９４ Ｔａｂｌｅ７参照。以下同様。）が６〜８の有機溶剤（以下、第１有機溶剤と称する。）と、溶解度パラメータが８．５〜１２の有機溶剤（以下、第２有機溶剤と称する。）とが混合された混合抽出溶剤が、挙げられる。
【００５３】
第１有機溶剤としては、例えば、ペンタン、ヘキサン、ヘプタン、オクタン、ノナン、デカンなどの脂肪族炭化水素類が挙げられる。これら第１有機溶剤は、単独使用または２種類以上併用することができる。第１有機溶剤として、好ましくは、脂肪族炭化水素類が挙げられ、より好ましくは、ヘキサンが挙げられる。
【００５４】
第２有機溶剤としては、例えば、アセトン、アセトニトリル、メチルエチルケトンなどのケトン類、例えば、酢酸エチル、酢酸ブチルなどのアルキルエステル類、例えば、クロロホルムなどのハロゲン化脂肪族炭化水素類、例えば、メチルセルソルブアセテートなどのグリコールエーテルエステル類などが挙げられる。これら第２有機溶剤は、単独使用または２種類以上併用することができる。第２有機溶剤として、好ましくは、ケトン類、アルキルエステル類が挙げられ、より好ましくは、アルキルエステル類が挙げられ、さらに好ましくは、酢酸エチルが挙げられる。
【００５５】
すなわち、抽出溶剤として、好ましくは、脂肪族炭化水素類（第１有機溶剤）と、ケトン類および／またはアルキルエステル類（第２有機溶剤）とを含むことが挙げられ、より好ましくは、脂肪族炭化水素類とアルキルエステル類とを含むことが挙げられ、さらに好ましくは、ヘキサンと酢酸エチルとからなることが挙げられる。
【００５６】
混合抽出溶剤は、第１有機溶剤と第２有機溶剤とが公知の方法により混合、攪拌されることによって、調製される。
【００５７】
混合抽出溶剤における、各成分の配合割合は、混合抽出溶剤１００質量部に対して、第１有機溶剤が、例えば、５０〜９５質量部、好ましくは、７０〜９５質量部であって、第２有機溶剤が、例えば、５〜５０質量部、好ましくは、５〜３０質量部である。
【００５８】
また、未反応のキシリレンジイソシアネートが混入されたポリイソシアネート組成物の粘度が低い場合などには、抽出溶剤として、第１有機溶剤のみを用いることもできる。
そして、液−液抽出法では、ポリイソシアネート組成物と抽出溶剤とを混合、攪拌することにより、ポリイソシアネート組成物中の未反応のキシリレンジイソシアネートを、抽出溶剤へと液−液抽出する。
【００５９】
液−液抽出におけるポリイソシアネート組成物（混入される未反応のキシリレンジイソシアネートを含む。）と抽出溶剤との配合割合は、ポリイソシアネート組成物１００質量部に対して、抽出溶剤が、例えば、２０〜３００質量部、好ましくは、３０〜２００質量部、より好ましくは、４０〜１５０質量部である。
【００６０】
また、液−液抽出では、ポリイソシアネート組成物と抽出溶剤とを、例えば、常圧（大気圧）下、例えば、２５〜６５℃、好ましくは、３０〜６０℃、より好ましくは、４０〜６０℃において、例えば、２〜６０分間、好ましくは、５〜４０分間、より好ましくは、５〜３０分間混合する。
【００６１】
これにより、未反応のキシリレンジイソシアネートを、抽出溶剤中へと抽出する。
次いで、この方法では、ポリイソシアネート組成物と抽出溶剤との混合物を、例えば、２〜６０分間静置し、その後、抽出溶剤（未反応のキシリレンジイソシアネートが抽出された抽出溶剤）を、公知の方法により除去する。
【００６２】
なお、１回の液−液抽出により未反応のキシリレンジイソシアネートを十分に除去できない場合には、複数回、繰り返し液−液抽出することもできる。
【００６３】
繰り返し液−液抽出する場合、ポリイソシアネート組成物の平均分子量を調節する観点から、繰り返し回数は、例えば、３回以上、好ましくは、５回以上であり、例えば、２０回以下、好ましくは、１５回以下である。
【００６４】
また、液−液抽出法では、例えば、抽出塔などを用いて、未反応のキシリレンジイソシアネートを、連続的に抽出することもできる。このような抽出塔としては、例えば、塔内部に棚板が数十段組み込まれた抽出塔や、棚板が回転円盤型の抽出塔などが挙げられる。
これにより、ポリイソシアネート組成物に混入される未反応のキシリレンジイソシアネートを除去し、残存モノマー濃度を低減することができる。
【００６５】
また、液−液抽出により、抽出溶剤がポリイソシアネート組成物中に混入する場合には、好ましくは、溶剤をポリイソシアネート組成物中から除去する。
【００６６】
溶剤をポリイソシアネート組成物中から除去する方法としては、溶剤の種類などにもよるが、例えば、減圧下において、例えば、４０〜１２０℃に加熱する。これにより、溶剤を揮発させ、ポリイソシアネート組成物中から除去することができる。
【００６７】
未反応のキシリレンジイソシアネートを除去する方法として、好ましくは、液−液抽出が挙げられる。
【００６８】
液−液抽出によれば、未反応のキシリレンジイソシアネートを除去し、残存モノマー濃度を低減するとともに、３分子のキシリレンジイソシアネートと１分子のトリメチロールアルカンとの反応により得られるイソシアネート誘導体（トリメチロールアルカン１分子体）の含有量を、後述する範囲に調整することができる。
【００６９】
このようにして得られるポリイソシアネート組成物において、残存モノマー濃度（未反応のキシリレンジイソシアネートの濃度）は、例えば、３質量％以下、好ましくは、１質量％以下、より好ましくは、０．５質量％以下である。
【００７０】
なお、残存モノマー濃度は、ゲルパーミエーションクロマトグラムにより求めることができる。
【００７１】
より具体的には、残存モノマー濃度は、後述する実施例に準拠して得られるゲルパーミエーションクロマトグラムにおいて、保持時間２７．８分から２７．９分の間をピークトップとするピークの面積の、全ピークの面積に対する面積率（％）として求められる。
【００７２】
そして、このようにして得られるポリイソシアネート組成物において、３分子のキシリレンジイソシアネートと、１分子のトリメチロールアルカンとの反応により得られるイソシアネート誘導体（トリメチロールアルカン１分子体）の含有量は、ポリイソシアネート組成物の総量に対して、４５質量％以下、好ましくは、４４質量％以下、より好ましくは、４３質量％以下、通常、２０質量％以上である。
【００７３】
３分子のキシリレンジイソシアネートと、１分子のトリメチロールアルカンとの反応により得られるイソシアネート誘導体（トリメチロールアルカン１分子体）の含有量が上記範囲であれば、密着性および速乾性に優れる２液硬化型ポリウレタン樹脂を得ることができる。
【００７４】
なお、３分子のキシリレンジイソシアネートと、１分子のトリメチロールアルカンとの反応により得られるイソシアネート誘導体（トリメチロールアルカン１分子体）の含有量は、ゲルパーミエーションクロマトグラムにより求めることができる。
【００７５】
より具体的には、３分子のキシリレンジイソシアネートと、１分子のトリメチロールアルカンとの反応により得られるイソシアネート誘導体の含有割合は、後述する実施例に準拠して得られるゲルパーミエーションクロマトグラムにおいて、保持時間２６．１分から２６．２分の間をピークトップとするピークの面積の、全ピークの面積に対する面積率（％）として求められる。
【００７６】
また、このようにして得られるポリイソシアネート組成物の数平均分子量は、ゲルパーミエーションクロマトグラフ（ＧＰＣ）測定による標準ポリスチレン換算で、例えば、１０００以上、好ましくは、１１５０以上であり、例えば、５０００以下、好ましくは、４０００以下である。
【００７７】
また、このようにして得られるポリイソシアネート組成物のイソシアネート基濃度は、例えば、３質量％以上、好ましくは、５質量％以上であり、例えば、１８．０質量％以下、好ましくは、１５．７質量％以下である。
【００７８】
また、このようにして得られるポリイソシアネート組成物の平均官能基数は、例えば、３．０以上、好ましくは、４．３以上であり、例えば、６．０以下、好ましくは、５．０以下である。
【００７９】
なお、平均官能基数は、数平均分子量を、イソシアネート基の当量で除することにより求めることができる。
【００８０】
そして、このようにして得られるポリイソシアネート組成物は、各種有機溶剤に溶解させて、２液硬化型ポリウレタン樹脂（例えば、塗料、接着剤など）の硬化剤として用いることができ、さらに、その他、数多くの産業用途、工業的用途に使用できる。また、必要であれば、無溶剤にて使用することもできる。
【００８１】
有機溶剤としては、例えば、アセトン、メチルエチルケトン、メチルイソブチルケトン、シクロヘキサノンなどのケトン類、例えば、アセトニトリルなどのニトリル類、酢酸メチル、酢酸エチル、酢酸ブチル、酢酸イソブチルなどのアルキルエステル類、例えば、ｎ−ヘキサン、ｎ−ヘプタン、オクタンなどの脂肪族炭化水素類、例えば、シクロヘキサン、メチルシクロヘキサンなどの脂環族炭化水素類、例えば、トルエン、キシレン、エチルベンゼンなどの芳香族炭化水素類、例えば、メチルセロソルブアセテート、エチルセロソルブアセテート、メチルカルビトールアセテート、エチルカルビトールアセテート、エチレングリコールエチルエーテルアセテート、プロピレングリコールメチルエーテルアセテート、３−メチル−３−メトキシブチルアセテート、エチル−３−エトキシプロピオネートなどのグリコールエーテルエステル類、例えば、ジエチルエーテル、テトラヒドロフラン、ジオキサンなどのエーテル類、例えば、塩化メチル、塩化メチレン、クロロホルム、四塩化炭素、臭化メチル、ヨウ化メチレン、ジクロロエタンなどのハロゲン化脂肪族炭化水素類、例えば、Ｎ−メチルピロリドン、ジメチルホルムアミド、Ｎ，Ｎ’−ジメチルアセトアミド、ジメチルスルホキシド、ヘキサメチルホスホニルアミドなどの極性非プロトン類などが挙げられる。
【００８２】
さらに、有機溶剤としては、例えば、非極性溶剤（非極性有機溶剤）が挙げられ、これら非極性溶剤としては、脂肪族、ナフテン系炭化水素系有機溶剤、アニリン点が、例えば、１０〜７０℃、好ましくは、１２〜６５℃の、低毒性で溶解力の弱い非極性有機溶剤や、ターペン油に代表される植物性油などが挙げられる。
【００８３】
かかる非極性有機溶剤は、市販品として入手可能であり、そのような市販品としては、例えば、ハウス（シェル化学製、アニリン点１５℃）、スワゾール３１０（丸善石油製、アニリン点１６℃）、エッソナフサＮｏ．６（エクソン化学製、アニリン点４３℃）、ロウス（シェル化学製、アニリン点４３℃）、エッソナフサＮｏ．５（エクソン製、アニリン点５５℃）、ペガゾール３０４０（モービル石油製、アニリン点５５℃）などの石油炭化水素系有機溶剤、その他、メチルシクロヘキサン（アニリン点４０℃）、エチルシクロヘキサン（アニリン点４４℃）、ガムテレピンＮ（安原油脂製、アニリン点２７℃）などのターペン油類などが挙げられる。
【００８４】
ポリイソシアネート組成物が有機溶剤に溶解される場合には、その溶液におけるポリイソシアネート組成物の濃度は、例えば、３０質量％以上、好ましくは、４０質量％以上、より好ましくは、５０質量％以上であり、例えば、９５質量％以下、好ましくは、９０質量％以下である。
【００８５】
また、上記の割合でポリイソシアネート組成物が有機溶剤に溶解される場合には、その溶液のイソシアネート基濃度は、例えば、３．０質量％以上、好ましくは、５．０質量％以上であり、例えば、２０質量％以下、好ましくは、１８質量％以下である。
【００８６】
また、上記の割合でポリイソシアネート組成物が有機溶剤に溶解される場合には、その溶液の２５℃における粘度は、例えば、１０ｍＰａ・ｓ以上、好ましくは、２０ｍＰａ・ｓ以上、より好ましくは、５０ｍＰａ・ｓ以上であり、例えば、５０００ｍＰａ・ｓ以下、好ましくは、４０００ｍＰａ・ｓ以下、より好ましくは、３０００ｍＰａ・ｓ以下である。なお、粘度の測定方法は、後述する実施例に準拠する。
【００８７】
そして、上記のポリイソシアネート組成物（キシリレンジイソシアネートのトリメチロールアルカン変性体）では、３分子のキシリレンジイソシアネートと、１分子のトリメチロールアルカンとの反応により得られるイソシアネート誘導体の含有量が、上記の所定範囲であるため、密着性および速乾性に優れる２液硬化型ポリウレタン樹脂を得ることができる。
【００８８】
２液硬化型ポリウレタン樹脂は、硬化剤と主剤とが、それぞれ独立したパッケージとして調製され、それらが使用時に配合される組成物である。
【００８９】
本発明の２液硬化型ポリウレタン樹脂において、硬化剤は、必須成分として、上記したポリイソシアネート組成物を含んでいる。
【００９０】
また、硬化剤は、任意成分として、その他のポリイソシアネート（上記したポリイソシアネート組成物を除くポリイソシアネート）を含むことができる。
【００９１】
その他のポリイソシアネートとしては、例えば、芳香族ポリイソシアネート、芳香脂肪族ポリイソシアネート、脂肪族ポリイソシアネート、脂環族ポリイソシアネートなどのポリイソシアネート単量体などが挙げられる。
【００９２】
芳香族ポリイソシアネートとしては、例えば、トリレンジイソシアネート（２，４−または２，６−トリレンジイソシアネートもしくはその混合物）（ＴＤＩ）、フェニレンジイソシアネート（ｍ−、ｐ−フェニレンジイソシアネートもしくはその混合物）、４，４’−ジフェニルジイソシアネート、１，５−ナフタレンジイソシアネート（ＮＤＩ）、ジフェニルメタンジイソシネート（４，４’−、２，４’−または２，２’−ジフェニルメタンジイソシネートもしくはその混合物）（ＭＤＩ）、４，４’−トルイジンジイソシアネート（ＴＯＤＩ）、４，４’−ジフェニルエーテルジイソシアネートなどの芳香族ジイソシアネートなどが挙げられる。
【００９３】
芳香脂肪族ポリイソシアネートとしては、例えば、キシリレンジイソシアネート（ＸＤＩ（単量体））、テトラメチルキシリレンジイソシアネート（１，３−または１，４−テトラメチルキシリレンジイソシアネートもしくはその混合物）（ＴＭＸＤＩ）、ω，ω’−ジイソシアネート−１，４−ジエチルベンゼンなどの芳香脂肪族ジイソシアネートなどが挙げられる。
【００９４】
脂肪族ポリイソシアネートとしては、例えば、トリメチレンジイソシアネート、１，２−プロピレンジイソシアネート、ブチレンジイソシアネート（テトラメチレンジイソシアネート、１，２−ブチレンジイソシアネート、２，３−ブチレンジイソシアネート、１，３−ブチレンジイソシアネート）、１，５−ペンタメチレンジイソシアネート（ＰＤＩ）、１，６−ヘキサメチレンジイソシアネート（別名：ヘキサメチレンジイソシアネート）（ＨＤＩ）、２，４，４−または２，２，４−トリメチルヘキサメチレンジイソシアネート、２，６−ジイソシアネートメチルカプエートなどの脂肪族ジイソシアネートなどが挙げられる。
【００９５】
脂環族ポリイソシアネートとしては、例えば、水添キシリレンジイソシアネート（Ｈ６ＸＤＩ）、１，３−シクロペンタンジイソシアネート、１，３−シクロペンテンジイソシアネート、シクロヘキサンジイソシアネート（１，４−シクロヘキサンジイソシアネート、１，３−シクロヘキサンジイソシアネート）、３−イソシアナトメチル−３，５，５−トリメチルシクロヘキシルイソシアネート（別名：イソホロンジイソシアネート）（ＩＰＤＩ）、メチレンビス（シクロヘキシルイソシアネート）（別名：ビス（イソシアナトシクロヘキシル）メタン）（４，４’−、２，４’−または２，２’−メチレンビス（シクロヘキシルイソシアネート）これらのＴｒａｎｓ，Ｔｒａｎｓ−体、Ｔｒａｎｓ，Ｃｉｓ−体、Ｃｉｓ，Ｃｉｓ−体、もしくはその混合物）（Ｈ１２ＭＤＩ）、メチルシクロヘキサンジイソシアネート（メチル−２，４−シクロヘキサンジイソシアネート、メチル−２，６−シクロヘキサンジイソシアネート）、ノルボルナンジイソシアネート（各種異性体もしくはその混合物）（ＮＢＤＩ）などの脂環族ジイソシアネートなどが挙げられる。
【００９６】
その他のポリイソシアネートには、それら誘導体（キシリレンジイソシアネートのトリメチロールアルカン変性体を除く）が含まれる。
【００９７】
ポリイソシアネートの誘導体としては、例えば、ポリイソシアネートの多量体（例えば、２量体、３量体（例えば、イソシアヌレート変性体、イミノオキサジアジンジオン変性体）、５量体、７量体など）、アロファネート変性体（例えば、ポリイソシアネートと、低分子量ポリオールとの反応より生成するアロファネート変性体など）、ポリオール変性体（例えば、ポリイソシアネートと低分子量ポリオールとの反応より生成するポリオール変性体（アルコール付加体）など）（キシリレンジイソシアネートのトリメチロールアルカン変性体を除く）、ビウレット変性体（例えば、ポリイソシアネートと、水やアミン類との反応により生成するビウレット変性体など）、ウレア変性体（例えば、ポリイソシアネートとジアミンとの反応により生成するウレア変性体など）、オキサジアジントリオン変性体（例えば、ポリイソシアネートと炭酸ガスとの反応により生成するオキサジアジントリオンなど）、カルボジイミド変性体（ポリイソシアネートの脱炭酸縮合反応により生成するカルボジイミド変性体など）、ウレトジオン変性体、ウレトンイミン変性体などが挙げられる。
【００９８】
これらの誘導体は、単独使用または２種類以上併用することができる。
【００９９】
その他のポリイソシアネート（上記したポリイソシアネート組成物を除くポリイソシアネート）が配合される場合には、その配合割合は、上記したポリイソシアネート組成物と、その他のポリイソシアネートとの総量１００質量部に対して、その他のポリイソシアネートが、例えば、３０質量部以下、好ましくは、２０質量部以下であり、通常、１質量部以上である。
【０１００】
なお、好ましくは、硬化剤として、上記のポリイソシアネート組成物（キシリレンジイソシアネートのトリメチロールアルカン変性体）を単独で使用する。
【０１０１】
本発明において、主剤は、ポリオール成分を含み、ポリオール成分としては、低分子量ポリオールおよび高分子量ポリオールが挙げられる。
【０１０２】
低分子量ポリオールは、水酸基を２つ以上有する数平均分子量４００未満、好ましくは、３００未満の化合物であって、例えば、エチレングリコール、プロピレングリコール、１，３−プロパンジオール、１，４−ブチレングリコール、１，３−ブチレングリコール、１，２−ブチレングリコール、１，５−ペンタンジオール、１，６−ヘキサンジオール、ネオペンチルグリコール、３−メチル−１，５−ペンタンジオール、２，２，２−トリメチルペンタンジオール、３，３−ジメチロールヘプタン、アルカン（Ｃ７〜２０）ジオール、１，３−または１，４−シクロヘキサンジメタノールおよびそれらの混合物、１，３−または１，４−シクロヘキサンジオールおよびそれらの混合物、水素化ビスフェノールＡ、１，４−ジヒドロキシ−２−ブテン、２，６−ジメチル−１−オクテン−３，８−ジオール、ビスフェノールＡ、ジエチレングリコール、トリエチレングリコール、ジプロピレングリコールなどの２価アルコール、例えば、グリセリン、トリメチロールプロパン、トリイソプロパノールアミンなどの３価アルコール、例えば、テトラメチロールメタン（ペンタエリスリトール）、ジグリセリンなどの４価アルコール、例えば、キシリトールなどの５価アルコール、例えば、ソルビトール、マンニトール、アリトール、イジトール、ダルシトール、アルトリトール、イノシトール、ジペンタエリスリトールなどの６価アルコール、例えば、ペルセイトールなどの７価アルコール、例えば、ショ糖などの８価アルコールなどが挙げられる。
【０１０３】
これら低分子量ポリオールは、単独使用または２種類以上併用することができる。
【０１０４】
高分子量ポリオールは、水酸基を２つ以上有する数平均分子量４００以上、好ましくは、３００以上の化合物であって、例えば、ポリエーテルポリオール、ポリエステルポリオール、ポリカーボネートポリオール、ポリウレタンポリオール、エポキシポリオール、植物油ポリオール、ポリオレフィンポリオール、アクリルポリオール、および、ビニルモノマー変性ポリオールが挙げられる。
【０１０５】
ポリエーテルポリオールとしては、例えば、ポリアルキレン（Ｃ２〜３）ポリオール、ポリテトラメチレンエーテルポリオールなどが挙げられる。
【０１０６】
ポリアルキレン（Ｃ２〜３）ポリオールとしては、例えば、上記した低分子量ポリオールまたは芳香族／脂肪族ポリアミンを開始剤とする、エチレンオキサイド、プロピレンオキサイドなどのアルキレンオキサイドの付加重合物（２種以上のアルキレンオキサイドのランダムおよび／またはブロック共重合体を含む。）が挙げられる。具体的には、例えば、ポリエチレングリコール、ポリプロピレングリコール、エチレンオキサイド−プロピレンオキサイド共重合体（ランダムおよび／またはブロック共重合体）などが挙げられる。
【０１０７】
ポリテトラメチレンエーテルポリオールとしては、例えば、テトラヒドロフランのカチオン重合により得られる開環重合物や、テトラヒドロフランの重合単位に上記した２価アルコールを共重合した非晶性ポリテトラメチレンエーテルグリコールなどが挙げられる。
【０１０８】
ポリエステルポリオールとしては、例えば、上記した低分子量ポリオールと多塩基酸とを、公知の条件下、反応させて得られる重縮合物が挙げられる。
【０１０９】
多塩基酸としては、例えば、シュウ酸、マロン酸、コハク酸、メチルコハク酸、グルタール酸、アジピン酸、１，１−ジメチル−１，３−ジカルボキシプロパン、３−メチル−３−エチルグルタール酸、アゼライン酸、セバシン酸、その他の飽和脂肪族ジカルボン酸（Ｃ１１〜１３）、例えば、マレイン酸、フマル酸、イタコン酸、その他の不飽和脂肪族ジカルボン酸、例えば、オルソフタル酸、イソフタル酸、テレフタル酸、トルエンジカルボン酸、ナフタレンジカルボン酸、その他の芳香族ジカルボン酸、例えば、ヘキサヒドロフタル酸、その他の脂環族ジカルボン酸、例えば、ダイマー酸、水添ダイマー酸、ヘット酸などのその他のカルボン酸、および、それらカルボン酸から誘導される酸無水物、例えば、無水シュウ酸、無水コハク酸、無水マレイン酸、無水フタル酸、無水２−アルキル（Ｃ１２〜Ｃ１８）コハク酸、無水テトラヒドロフタル酸、無水トリメリット酸、さらには、これらのカルボン酸などから誘導される酸ハライド、例えば、シュウ酸ジクロライド、アジピン酸ジクロライド、セバシン酸ジクロライドなどが挙げられる。
【０１１０】
また、ポリエステルポリオールとして、例えば、上記した低分子量ポリオールを開始剤として、ヒドロキシル基含有植物油脂肪酸（例えば、リシノレイン酸を含有するひまし油脂肪酸、１２−ヒドロキシステアリン酸を含有する水添ひまし油脂肪酸など）などのヒドロキシカルボン酸を、公知の条件下、縮合反応させて得られる植物油系ポリエステルポリオールなどが挙げられる。
【０１１１】
また、ポリエステルポリオールとして、例えば、上記した低分子量ポリオール（好ましくは、２価アルコール）を開始剤として、例えば、ε−カプロラクトン、γ−バレロラクトンなどのラクトン類を開環重合して得られる、ポリカプロラクトンポリオール、ポリバレロラクトンポリオール、さらには、それらに上記した２価アルコールを共重合したラクトン系ポリエステルポリオールなどが挙げられる。
【０１１２】
ポリカーボネートポリオールとしては、例えば、上記した低分子量ポリオール（好ましくは、２価アルコール）を開始剤とするエチレンカーボネートの開環重合物や、例えば、１，４−ブタンジオール、１，５−ペンタンジオール、３−メチル−１，５−ペンタンジオールや１，６−ヘキサンジオールなどの２価アルコールと、開環重合物とを共重合した非晶性ポリカーボネートポリオールなどが挙げられる。
【０１１３】
また、ポリウレタンポリオールは、上記により得られたポリエステルポリオール、ポリエーテルポリオールおよび／またはポリカーボネートポリオールを、イソシアネート基（ＮＣＯ）に対する水酸基（ＯＨ）の当量比（ＯＨ／ＮＣＯ）が１を超過する割合で、ポリイソシアネートと反応させることによって、ポリエステルポリウレタンポリオール、ポリエーテルポリウレタンポリオール、ポリカーボネートポリウレタンポリオール、あるいは、ポリエステルポリエーテルポリウレタンポリオールなどとして得ることができる。
【０１１４】
エポキシポリオールとしては、例えば、上記した低分子量ポリオールと、例えば、エピクロルヒドリン、β−メチルエピクロルヒドリンなどの多官能ハロヒドリンとの反応により得られるエポキシポリオールが挙げられる。
【０１１５】
植物油ポリオールとしては、例えば、ひまし油、やし油などのヒドロキシル基含有植物油などが挙げられる。例えば、ひまし油ポリオール、または、ひまし油脂肪酸とポリプロピレンポリオールとの反応により得られるエステル変性ひまし油ポリオールなどが挙げられる。
【０１１６】
ポリオレフィンポリオールとしては、例えば、ポリブタジエンポリオール、部分ケン価エチレン−酢酸ビニル共重合体などが挙げられる。
【０１１７】
アクリルポリオールとしては、例えば、ヒドロキシル基含有アクリレートと、ヒドロキシル基含有アクリレートと共重合可能な共重合性ビニルモノマーとを、共重合させることによって得られる共重合体が挙げられる。
【０１１８】
ヒドロキシル基含有アクリレートとしては、例えば、２−ヒドロキシエチル（メタ）アクリレート、ヒドロキシプロピル（メタ）アクリレート、ヒドロキシブチル（メタ）アクリレート、２，２−ジヒドロキシメチルブチル（メタ）アクリレート、ポリヒドロキシアルキルマレエート、ポリヒドロキシアルキルフマレートなどが挙げられる。好ましくは、２−ヒドロキシエチル（メタ）アクリレートなどが挙げられる。
【０１１９】
共重合性ビニルモノマーとしては、例えば、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｓ−ブチル（メタ）アクリレート、ｔ−ブチル（メタ）アクリレート、ペンチル（メタ）アクリレート、イソペンチル（メタ）アクリレート、ヘキシル（メタ）アクリレート、イソノニル（メタ）アクリレート、２−エチルヘキシル（メタ）アクリレート、シクロヘキシルアクリレートなどのアルキル（メタ）アクリレート（炭素数１〜１２）、例えば、スチレン、ビニルトルエン、α−メチルスチレンなどの芳香族ビニル、例えば、（メタ）アクリロニトリルなどのシアン化ビニル、例えば、（メタ）アクリル酸、フマル酸、マレイン酸、イタコン酸などのカルボキシル基を含むビニルモノマー、または、そのアルキルエステル、例えば、エチレングリコールジ（メタ）アクリレート、ブチレングリコールジ（メタ）アクリレート、ヘキサンジオールジ（メタ）アクリレート、オリゴエチレングリコールジ（メタ）アクリレート、トリメチロールプロパンジ（メタ）アクリレート、トリメチロールプロパントリ（メタ）アクリレートなどのアルカンポリオールポリ（メタ）アクリレート、例えば、３−（２−イソシアネート−２−プロピル）−α−メチルスチレンなどのイソシアネート基を含むビニルモノマーなどが挙げられる。
【０１２０】
そして、アクリルポリオールは、これらヒドロキシル基含有アクリレート、および、共重合性ビニルモノマーを、適当な溶剤および重合開始剤の存在下において共重合させることにより得ることができる。
【０１２１】
また、アクリルポリオールには、例えば、シリコーンポリオールやフッ素ポリオールが含まれる。
【０１２２】
シリコーンポリオールとしては、例えば、上記したアクリルポリオールの共重合において、共重合性ビニルモノマーとして、例えば、γ−メタクリロキシプロピルトリメトキシシランなどのビニル基を含むシリコーン化合物が配合されたアクリルポリオールが挙げられる。
【０１２３】
フッ素ポリオールとしては、例えば、上記したアクリルポリオールの共重合において、共重合性ビニルモノマーとして、例えば、テトラフルオロエチレン、クロロトリフルオロエチレンなどのビニル基を含むフッ素化合物が配合されたアクリルポリオールが挙げられる。
【０１２４】
ビニルモノマー変性ポリオールは、上記した高分子量ポリオールと、ビニルモノマーとの反応により得ることができる。
【０１２５】
高分子量ポリオールとして、好ましくは、ポリエーテルポリオール、ポリエステルポリオールおよびポリカーボネートポリオールから選択される高分子量ポリオールが挙げられる。
【０１２６】
また、ビニルモノマーとしては、例えば、上記したアルキル（メタ）アクリレート、シアン化ビニルまたはシアン化ビニリデンなどが挙げられる。これらビニルモノマーは、単独使用または２種類以上併用することができる。また、これらのうち、好ましくは、アルキル（メタ）アクリレートが挙げられる。
【０１２７】
そして、ビニルモノマー変性ポリオールは、これら高分子量ポリオール、および、ビニルモノマーを、例えば、ラジカル重合開始剤（例えば、過硫酸塩、有機過酸化物、アゾ系化合物など）の存在下などにおいて反応させることにより得ることができる。
【０１２８】
これら高分子量ポリオールは、単独使用または２種類以上併用することができる。
【０１２９】
これらポリオール成分は、単独使用または２種類以上併用することができる。
【０１３０】
ポリオール成分として、好ましくは、高分子量ポリオール、さらに好ましくは、アクリルポリオールが挙げられる。
【０１３１】
ポリオール成分の水酸基価は、例えば、５〜２００ｍｇＫＯＨ／ｇ、好ましくは、１０〜１００ｍｇＫＯＨ／ｇである。なお、水酸基価は、ＪＩＳＫ１５５７−１のＡ法またはＢ法に準拠するアセチル化法またはフタル化法などから求めることができる。
【０１３２】
また、ポリオール成分の重量平均分子量は、ゲルパーミエーションクロマトグラフ（ＧＰＣ）測定による標準ポリスチレン換算で、例えば、２０００〜１０００００、好ましくは、５０００〜５００００である。
【０１３３】
そして、上記したポリオール成分は、必要により溶剤に溶解され、主剤として調製される。
【０１３４】
溶剤としては、例えば、上記した有機溶媒が挙げられ、好ましくは、メチルエチルケトン、メチルイソブチルケトン、酢酸エチル、酢酸ブチルなどが挙げられる。
【０１３５】
そして、上記した２液硬化型ポリウレタン樹脂は、硬化剤および主剤を使用時に配合し、混合撹拌することにより、塗料（２液硬化型塗料）、接着剤（２液硬化型接着剤）などとして好適に用いられる。
【０１３６】
より具体的には、まず、上記主剤と上記硬化剤とをそれぞれ用意し、使用直前に主剤と硬化剤とを混合して、２液硬化型ポリウレタン樹脂（塗料、接着剤）を調製し、その２液硬化型ポリウレタン樹脂を、被塗物または被着物に塗布する。
【０１３７】
主剤および硬化剤の配合割合は、例えば、主剤（ポリオール成分）中の水酸基に対する、硬化剤（ポリイソシアネート組成物）中のイソシアネート基の当量比（ＮＣＯ／ＯＨ）として、例えば、０．５〜１．５、好ましくは、０．８〜１．２となる割合である。
【０１３８】
なお、本発明では、必要に応じて、公知の添加剤、例えば、塗料としては、着色顔料、染料、紫外線吸収剤、硬化促進剤、光安定剤、つや消し剤など、接着剤としては、塗膜の付着性向上のためのリンの酸素酸またはその誘導体やシランカップリング剤などを配合することができる。
【０１３９】
着色顔料、染料としては、例えば、耐候性の良好なカーボンブラック、酸化チタンなどの無機顔料、例えば、フタロシアニンブルー、フタロシアニングリーン、キナクリドンレッド、インダンスレンオレンジ、イソインドリノン系イエローなどの有機顔料、染料などが挙げられる。
【０１４０】
紫外線吸収剤としては、例えば、ベンゾフェノン系、ベンゾトリアゾール系、トリアジン系、シアノアクリレート系の紫外線吸収剤が挙げられ、より具体的には、チヌビン２１３、チヌビン２３４、チヌビン３２６、チヌビン５７１（以上、チバ・ジャパン社製、商品名）などが挙げられる。
【０１４１】
硬化促進剤としては、例えば、ジブチル錫ジラウレートなどが挙げられる。
【０１４２】
光安定剤としては、例えば、ヒンダードアミン系光安定剤（例えば、アデカスタブＬＡ６２、アデカスタブＬＡ６７（以上、アデカアーガス化学社製、商品名）、チヌビン７６５、チヌビン１４４、チヌビン７７０、チヌビン６２２（以上、チバ・ジャパン社製、商品名）など）、ブレンド系光安定剤（例えば、チヌビンＢ７５、チヌビンＰＵＲ８６６（以上、チバ・ジャパン社製、商品名）など）などが挙げられる。
【０１４３】
つや消し剤としては、例えば、超微粉合成シリカなどが挙げられる。つや消し剤を配合すれば、優雅な半光沢、つや消し仕上げの塗膜を形成することができる。
【０１４４】
これら着色顔料、染料、紫外線吸収剤、硬化促進剤、光安定剤およびつや消し剤は、単独使用または２種類以上併用することができる。
【０１４５】
リンの酸素酸またはその誘導体において、リンの酸素酸としては、例えば、次亜リン酸、亜リン酸、オルトリン酸、次リン酸などのリン酸類、例えば、メタリン酸、ピロリン酸、トリポリリン酸、ポリリン酸、ウルトラリン酸などの縮合リン酸類などが挙げられる。
【０１４６】
また、リンの酸素酸の誘導体としては、例えば、ナトリウム、カリウムなどのリン酸塩または縮合リン酸塩、例えば、オルトリン酸モノメチル、オルトリン酸モノエチル、オルトリン酸モノプロピル、オルトリン酸モノブチル、オルトリン酸モノ−２−エチルヘキシル、オルトリン酸モノフェニル、亜リン酸モノメチル、亜リン酸モノエチル、亜リン酸モノプロピル、亜リン酸モノブチル、亜リン酸モノ−２−エチルヘキシル、亜リン酸モノフェニルなどのモノエステル類、例えば、オルトリン酸ジ−２−エチルヘキシル、オルトリン酸ジフェニル、オルトリン酸トリメチル、オルトリン酸トリエチル、オルトリン酸トリプロピル、オルトリン酸トリブチル、オルトリン酸トリ−２−エチルヘキシル、オルトリン酸トリフェニル、亜リン酸ジメチル、亜リン酸ジエチル、亜リン酸ジプロピル、亜リン酸ジブチル、亜リン酸ジ−２−エチルヘキシル、亜リン酸ジフェニル、亜リン酸トリメチル、亜リン酸トリエチル、亜リン酸トリプロピル、亜リン酸トリブチル、亜リン酸トリ−２−エチルヘキシル、亜リン酸トリフェニルなどのジ、トリエステル類、または、縮合リン酸とアルコール類とから得られるモノ、ジ、トリエステル類などが挙げられる。
【０１４７】
リンの酸素酸またはその誘導体は、上記した各種リンの酸素酸またはその誘導体を、単独使用または複数種類併用することができる。
【０１４８】
シランカップリング剤は、例えば、構造式Ｒ−Ｓｉ≡（Ｘ）３またはＲ−Ｓｉ≡（Ｒ’）（Ｘ）２（式中、Ｒは、ビニル基、エポキシ基、アミノ基、イミノ基、イソシアネート基またはメルカプト基を有する有機基を示し、Ｒ’は炭素数１〜４の低級アルキル基を示し、Ｘはメトキシ基、エトキシ基またはクロル原子を示す。）で示される。
【０１４９】
シランカップリング剤として、具体的には、例えば、ビニルトリクロルシランなどのクロロシラン、例えば、γ−グリシドキシプロピルトリメトキシシラン、γ−グリシドキシプロピルトリエトキシシラン、β−（３，４−エポキシシクロヘキシル）エチルトリメトキシシラン、ジ（γ−グリシドキシプロピル）ジメトキシシランなどのエポキシシラン、例えば、Ｎ−β−（アミノエチル）−γ−アミノプロピルトリメトキシシラン、γ−アミノプロピルトリエトキシシラン、Ｎ−β−（アミノエチル）−γ−プロピルメチルジメトキシシラン、ｎ−（ジメトキシメチルシリルプロピル）エチレンジアミン、ｎ−（トリエトキシシリルプロピル）エチレンジアミン、Ｎ−フェニル−γ−アミノプロピルトリメトキシシランなどのアミノシラン、例えば、ビニルトリエトキシシランなどのビニルシラン、例えば、γ−イソシアナトプロピルトリメトキシシラン、γ−イソシアナトプロピルトリエトキシシランなどのイソシアナトシランなどが挙げられる。
【０１５０】
シランカップリング剤は、上記した各種シランカップリング剤を、単独使用または複数種類併用することができる。
【０１５１】
これら添加剤は、予め、上記主剤および／または硬化剤に配合してもよく、あるいは、主剤および硬化剤を配合した後の２液硬化型ポリウレタン樹脂に配合することもできる。
【０１５２】
なお、添加剤の配合割合は、特に制限されず、目的および用途に応じて、適宜設定される。
【０１５３】
そして、このような２液硬化型ポリウレタン樹脂は、特に制限されず、被塗物に対して、例えば、スプレー塗装、エアスプレー塗装、はけ塗り、浸漬法、ロールコーター、フローコーターなどの任意の塗装方法により塗装することができ、また、被着物に対して、例えば、ドライラミネート法、ウェットラミネート法、ダイレクトコート法などの任意の塗工方法により塗工し、接着させることができる。
【０１５４】
また、被塗物としては、特に制限されず、例えば、コンクリート、自然石、ガラスなどの無機物、例えば、鉄、ステンレス、アルミニウム、銅、真鍮、チタンなどの金属、例えば、プラスチック、ゴム、接着剤、木材などの有機物が挙げられる。
【０１５５】
また、被着物としては、特に制限されず、例えば、各種建材および各種積層フィルムが挙げられる。より具体的には、プラスチックフィルム、金属箔、金属蒸着フィルムなどの包装材料、ＦＲＰ、鋼材などの土木材料などが挙げられる。
【０１５６】
そして、このような２液硬化型ポリウレタン樹脂、さらに、この２液硬化型ポリウレタン樹脂が用いられる塗料および接着剤は、密着性および速乾性に優れる。
【０１５７】
とりわけ、このような２液硬化型ポリウレタン樹脂は、プラスチック塗料、自動車塗料、フィルムコート剤、各種インキ、各種接着剤、粘着剤、シーリング材、各種マイクロカプセル、プラスチックレンズ、人工および合成皮革、ＲＩＭ成形品、スラッシュパウダー、弾性成形品（スパンデックス）、ウレタンフォームなどの幅広い分野において、好適に用いられる。
【実施例】
【０１５８】
以下に、実施例および比較例を挙げて、本発明を詳しく説明するが、本発明はこれらに限定されるものではない。なお、以下の説明において、特に言及がない限り、「部」および「％」は質量基準である。なお、以下に示す実施例の数値は、実施形態において記載される対応する数値（すなわち、上限値または下限値）に代替することができる。また、製造例などに用いられる測定方法を、以下に示す。
＜固形分濃度（単位：質量％）＞
ポリイソシアネート組成物の固形分濃度は、ＪＩＳ  Ｋ５６０１  １−２に準拠して得られる固形分（加熱残分）から求めた。
＜イソシアネート基濃度（単位：質量％）＞
ポリイソシアネート組成物のイソシアネート基濃度は、電位差滴定装置を用いて、ＪＩＳ  Ｋ−１５５６に準拠したｎ−ジブチルアミン法により測定した。
＜粘度測定（単位：ｍＰａ・ｓ）＞
粘度は、Ｂ型粘度計ＲＢ８５Ｌ（東機産業社製）を用いて、２５℃で測定した。
＜ゲルパーミエーションクロマトグラフ（ポリイソシアネート組成物の数平均分子量、３分子のキシリレンジイソシアネートと１分子のトリメチロールアルカンとの反応により得られるイソシアネート誘導体の含有量、残存モノマー濃度）＞
各実施例および各比較例において得られるポリイソシアネート組成物を、メタノールと反応させ、得られるメチルウレタン化物を試料とした。【０１５９】
そして、上記の試料４０ｍｇを、テトラヒドロフラン４ｍｌに溶解させて、サンプルを調製した。【０１６０】
Ａｌｌｉａｎｃｅ（ＷＡＴＥＲＳ社製）において、カラムＰｌｇｅｌ  ５μｍＭｉｘｅｄ−Ｃ（測定分子量範囲；１００−１００００００、Ｐｏｌｙｍｅｒｌａｂ社製）３本を直列に連結した。【０１６１】
テトラヒドロフランを遊離液として使用し、検出器として示差屈折率検出器を用い、流量を１．０ｍＬ／ｍｉｎ、カラムおよび検出器をそれぞれ４０℃として、分子量１５０−３８０００００の範囲の標準ポリスチレン（商品名：ＴＳＫ標準ポリエチレンオキシド、東ソー社製）により、検量線を作成し、保持時間によりＥＭＰＯＷＥＲデータ処理装置（ＷＡＴＥＲＳ社製）を使用して、ポリイソシアネート組成物の数平均分子量を求めた。【０１６２】
また、同装置にて、得られたクロマトグラムから保持時間２６．１分から２６．２分をピークトップとするピークの面積の、全ピークの面積に対する割合（面積％）を求め、その面積割合（面積％）を、３分子のキシリレンジイソシアネートと１分子のトリメチロールアルカンとが反応したイソシアネート誘導体の含有割合とした。【０１６３】
さらに、保持時間２７．８分から２７．９分をピークトップとするピークの面積の、全ピークの面積に対する割合（面積％）を求め、その面積割合（面積％）を、残存モノマー濃度とした。
＜ポリイソシアネート組成物の製造＞
実施例１（ポリイソシアネート組成物（ＥＩ−１）の製造）
トリメチロールプロパン（以下、ＴＭＰと略記する。）中の水酸基に対するｍ−キシシレンジイソシアネート（三井化学製タケネート５００、以下ＸＤＩと略記する。）中のイソシアネート基の当量比（ＮＣＯ／ＯＨ）が４．５となるように、ＴＭＰとＸＤＩとを、ウレタン化反応させた。【０１６４】
すなわち、滴下ロートにＴＭＰを５２．６質量部仕込み、リボンヒーターにより加熱し、ＴＭＰを溶解させた。次いで、攪拌機、温度計、還流管、および、窒素導入管を備えた４つ口フラスコに、ＸＤＩを４９７．４質量部装入し、窒素雰囲気下、攪拌しながら７０℃まで昇温した。次いで、溶解したＴＭＰを約６０分間かけて、滴下し、滴下終了後７３℃まで昇温した。その後、イソシアネート基濃度が計算値に達するまで、反応を継続した。【０１６５】
次いで、この反応溶液を５５℃まで降温した後、混合抽出溶剤（ｎ−ヘキサン／酢酸エチル＝７６／２４（質量比））を２４０質量部加え、１０分間撹拌し、５分間静置した後、抽出溶剤層を除去した。同抽出操作を１０回繰り返した。【０１６６】
その後、得られた反応液から、減圧下、８３℃に加熱して、反応液中に残留する抽出溶剤を除去し、ポリイソシアネート組成物（Ｅ−１）を得た。【０１６７】
このポリイソシアネート組成物（Ｅ−１）の残存モノマー濃度は２．４質量％、数平均分子量は１１８６、イソシアネート基濃度は１５．３質量％、ＧＰＣのチャートにおけるＴＭＰの１分子とＸＤＩの３分子とが反応したイソシアネート誘導体（トリメチロールプロパン１分子体（以下、ＴＭＰ１分子体と略記する。））の面積％（すなわち、ＴＭＰ１分子体の含有割合）は４２％であり、平均イソシアネート基数は４．３であった。【０１６８】
このＧＰＣのチャート（ゲルパーミエーションクロマトグラム）を図１に示す。【０１６９】
さらに、固形分濃度（以下、ＮＶと略記する。）が７５質量％となるよう酢酸エチルを加え、ポリイソシアネート組成物（ＥＩ−１）を得た。【０１７０】
得られたポリイソシアネート組成物（ＥＩ−１）のイソシアネート基濃度は１１．４％、粘度は９３０ｍＰａ・ｓ／２５℃、ＮＶは７４．８％であった。【０１７１】
実施例２（ポリイソシアネート組成物（ＥＩ−２）の製造）
ＴＭＰとＸＤＩとの反応における当量比（ＮＣＯ／ＯＨ）を３とした以外は、実施例１と同様の方法にて、ポリイソシアネート組成物（Ｅ−２）を得た。【０１７２】
得られたポリイソシアネート組成物（Ｅ−２）の残存モノマー濃度は１．７質量％、数平均分子量は１４２３、イソシアネート基濃度は１３．９質量％、ＧＰＣのチャートにおけるＴＭＰ１分子体の面積％（すなわち、ＴＭＰ１分子体の含有割合）は３２％であり、平均イソシアネート基数は４．７であった。【０１７３】
このＧＰＣのチャート（ゲルパーミエーションクロマトグラム）を図２に示す。【０１７４】
さらに、固形分濃度（以下、ＮＶと略記する。）が７５質量％となるよう酢酸エチルを加え、ポリイソシアネート組成物（ＥＩ−２）を得た。【０１７５】
得られたポリイソシアネート組成物（ＥＩ−２）のイソシアネート基濃度は１０．４％、粘度は２１８０ｍＰａ・ｓ／２５℃、ＮＶは７４．８％であった。【０１７６】
実施例３（ポリイソシアネート組成物（ＥＩ−３）の製造）
ＴＭＰとＸＤＩとの反応における当量比（ＮＣＯ／ＯＨ）を６．３とし、ＴＭＰ（滴下後）とＸＤＩとの反応温度を９０℃として、また、溶剤抽出時の混合抽出溶剤比率をｎ−ヘキサン／酢酸エチル＝６８／３２（質量比）とした以外は、実施例１と同様の方法にて、ポリイソシアネート組成物（Ｅ−３）を得た。【０１７７】
得られたポリイソシアネート組成物（Ｅ−３）の残存モノマー濃度は２．０質量％、数平均分子量は１１６５、イソシアネート基濃度は１５．６質量％、ＧＰＣのチャートにおけるＴＭＰ１分子体の面積％（すなわち、ＴＭＰ１分子体の含有割合）は４４％であり、平均イソシアネート基数は４．３であった。【０１７８】
さらに、固形分濃度（以下、ＮＶと略記する。）が７５質量％となるよう酢酸エチルを加え、ポリイソシアネート組成物（ＥＩ−３）を得た。【０１７９】
得られたポリイソシアネート組成物（ＥＩ−３）のイソシアネート基濃度は１１．７％、粘度は８８０ｍＰａ・ｓ／２５℃、ＮＶは７４．８％であった。【０１８０】
実施例４（ポリイソシアネート組成物（ＥＩ−４）の製造）
ＴＭＰ中の水酸基に対するＸＤＩ中のイソシアネート基の当量比（ＮＣＯ／ＯＨ）が４．５となるように、ＴＭＰとＸＤＩとを、ウレタン化反応させた。【０１８１】
すなわち、滴下ロートにＴＭＰを５２．６質量部仕込み、リボンヒーターにより加熱し、ＴＭＰを溶解させた。次いで、攪拌機、温度計、還流管、および、窒素導入管を備えた４つ口フラスコに、ＸＤＩを４９７．４質量部装入し、窒素雰囲気下、攪拌しながら７０℃まで昇温した。次いで、溶解したＴＭＰを約６０分間かけて、滴下し、滴下終了後７３℃まで昇温した。その後、イソシアネート基濃度が計算値に達するまで、反応を継続した。【０１８２】
得られた反応液を薄膜蒸留装置（真空度５０Ｐａ、温度１５０℃）に通液して未反応のＸＤＩを除去し、ポリイソシアネート組成物（Ｅ−４）を得た。【０１８３】
得られたポリイソシアネート組成物（Ｅ−４）の残存モノマー濃度は０．９質量％、数平均分子量は１１７５、イソシアネート基濃度は１５．６質量％、ＴＭＰ１分子体の面積％（すなわち、ＴＭＰ１分子体の含有割合）は４４％であり、平均イソシアネート基数は４．４であった。【０１８４】
さらに、固形分濃度（以下、ＮＶと略記する。）が７５質量％となるよう酢酸エチルを加え、ポリイソシアネート組成物（ＥＩ−４）を得た。【０１８５】
得られたポリイソシアネート組成物（ＥＩ−４）のイソシアネート基濃度は１１．７％、粘度は９１０ｍＰａ・ｓ／２５℃、ＮＶは７５．０％であった。【０１８６】
比較例１（ポリイソシアネート組成物（ＥＩ−５）の製造）
市販のタケネートＤ−１１０Ｎ（ＸＤＩのＴＭＰ変性体、三井化学社製）を、ポリイソシアネート組成物（Ｅ−５）とした。【０１８７】
なお、タケネートＤ−１１０Ｎは、ＴＭＰとＸＤＩとの反応における当量比（ＮＣＯ／ＯＨ）を６．３とし、未反応ＸＤＩを液−液抽出により除去して得られるポリイソシアネート組成物である。【０１８８】
また、ポリイソシアネート組成物（Ｅ−５）の残存モノマー濃度は０．７質量％、ＧＰＣにより得られた測定される数平均分子量は１１８８、イソシアネート基濃度は１５．８質量％、ＧＰＣのチャートにおけるＴＭＰ１分子体の面積％（すなわち、ＴＭＰ１分子体の含有割合）は５０％であり、平均イソシアネート基数は４．５であった。【０１８９】
このＧＰＣのチャート（ゲルパーミエーションクロマトグラム）を図３に示す。
さらに、固形分濃度（以下、ＮＶと略記する。）が７５質量％となるよう酢酸エチルを加え、ポリイソシアネート組成物（ＥＩ−５）を得た。
得られたポリイソシアネート組成物（ＥＩ−５）のイソシアネート基濃度１１．８％、粘度５３０ｍＰａ・ｓ／２５℃、ＮＶ７４．９％であった。【０１９０】
比較例２
ＴＭＰとＸＤＩとの反応における当量比（ＮＣＯ／ＯＨ）を２．０とした以外は、実施例１と同様の方法にて、ＴＭＰとＸＤＩとを反応させたところ、反応３０分後に微小ゲルが発生し、最終的に反応液が増粘し、ポリイソシアネート組成物を得ることができなかった。【０１９１】
比較例３（ポリイソシアネート組成物（ＥＩ−６）の製造）
溶剤抽出時の混合抽出溶剤比率をｎ−ヘキサン／ベンゼン＝６８／３２（質量比）とした以外は、実施例３と同様の方法にて、ポリイソシアネート組成物（Ｅ−６）を得た。【０１９２】
得られたポリイソシアネート組成物（Ｅ−６）の残存モノマー濃度は２．１質量％、数平均分子量は１１７７、イソシアネート基濃度は１５．７質量％、ＧＰＣのチャートにおけるＴＭＰ１分子体の面積％（すなわち、ＴＭＰ１分子体の含有割合）は４７％であり、平均イソシアネート基数は４．４であった。【０１９３】
さらに、固形分濃度（以下、ＮＶと略記する。）が７５質量％となるよう酢酸エチルを加え、ポリイソシアネート組成物（ＥＩ−６）を得た。【０１９４】
得られたポリイソシアネート組成物（ＥＩ−６）のイソシアネート基濃度は１１．７％、粘度は８５０ｍＰａ・ｓ／２５℃、ＮＶは７４．８％であった。
＜２液硬化型ポリウレタン樹脂の調製および塗膜の形成＞
調製例１
実施例１で得られたポリイソシアネート組成物ＥＩ−１と、アクリルポリオール（三井化学社製、商品名：オレスターＱ６６６、以下、Ｑ６６６と略する。）とを、アクリルポリオール中の水酸基に対するポリイソシアネート組成物中のイソシアネート基の当量比（ＮＣＯ／ＯＨ）が１．０となる割合で配合し、シンナー（酢酸エチル／酢酸ブチル／プロピレングリコールメチルエーテルアセテート＝１／１／１（質量比）の混合溶媒）で固形分５０％に調整して、２３℃で１０分間攪拌し、反応混合液を得た。【０１９５】
次いで、この反応混合液を、表１に示す各標準試験板に塗布し、その後、８０℃で３０分にて乾燥、硬化させ、厚みが約４５μｍのポリウレタン樹脂塗膜ａを得た。【０１９６】
得られたポリウレタン樹脂塗膜ａを、２３℃、相対湿度５０％の室内にて７日間静置した。【０１９７】
調製例２
実施例２で得られたポリイソシアネート組成物ＥＩ−２を用いた以外は、調製例１と同様の条件および操作にて、厚みが約４５μｍのポリウレタン樹脂塗膜ｂを得た。【０１９８】
得られたポリウレタン樹脂塗膜ｂを、２３℃、相対湿度５０％の室内にて７日間静置した。【０１９９】
調製例３
実施例３で得られたポリイソシアネート組成物ＥＩ−３を用いた以外は、調製例１と同様の条件および操作にて、厚みが約４５μｍのポリウレタン樹脂塗膜ｃを得た。【０２００】
得られたポリウレタン樹脂塗膜ｃを、２３℃、相対湿度５０％の室内にて７日間静置した。【０２０１】
調製例４
実施例４で得られたポリイソシアネート組成物ＥＩ−４を用いた以外は、調製例１と同様の条件および操作にて、厚みが約４５μｍのポリウレタン樹脂塗膜ｄを得た。【０２０２】
得られたポリウレタン樹脂塗膜ｄを、２３℃、相対湿度５０％の室内にて７日間静置した。【０２０３】
比較調製例１
比較例１で得られたポリイソシアネート組成物ＥＩ−５を用いた以外は、調製例１と同様の条件および操作にて、厚みが約４５μｍのポリウレタン樹脂塗膜ｅを得た。【０２０４】
得られたポリウレタン樹脂塗膜ｅを、２３℃、相対湿度５０％の室内にて７日間静置した。
＜＜塗料評価＞＞
各調製例および各比較調製例で得られたポリウレタン樹脂塗膜（以下、塗膜と略する。）の指触乾燥性、硬化乾燥性、基材密着性（基材；金属、プラスチック）を以下の方法で測定した。その結果を表１に示す。
＜指触乾燥性（単位：秒）＞
各調製例において、テストピースとしてガラス板（ＪＩＳ  Ｒ  ３２０２）を用い、１００μｍのアプリケータで混合液を塗装し、塗った面の中央に触れてみて、試料で指先が汚れない状態になるまでの時間である（ＪＩＳ  Ｋ  ５６００−１−１に準拠）。その結果を表１に示す。
＜硬化乾燥性（単位：分）＞
各調製例において、テストピースとしてガラス板（ＪＩＳ  Ｒ  ３２０２）を用い、１００μｍのアプリケータで混合液を塗装し、試験片の中央を親指と人差し指とで強く挟んでみて、塗面に指紋によるへこみが付かず、塗膜の動きが感じられず、また、塗面を指先で急速に繰り返しこすってみて、すり跡が付かない状態になるまでの時間をさす（ＪＩＳ  Ｋ  ５６００−１−１に準拠）。その結果を表１に示す。
＜基材密着性＞
各調製例において、金属テストピース（鋼板；ＪＩＳ  Ｇ  ３１４１  ＳＰＣＣ  ＳＢ）、および、プラスチックテストピース（ナイロン；ＮＹ、ＪＩＳ  Ｋ  ６９２０）を用いた。【０２０５】
得られた各塗膜に対し、碁盤目法（ＪＩＳ  Ｋ５６００  ５−６に準拠）によって密着試験を行った。なお、密着性においては、ＪＩＳ記載の以下の分類に従って評価した。
分類０；カットの縁が完全に滑らかで、どの格子の目にも剥がれがない。
分類１；カットの交差点における塗膜の小さな剥がれ。クロスカット部分で影響を受けるのは、明確に５％を上回ることはない。
分類２；塗膜がカットの縁に沿って、及び／又は交差点において剥がれている。クロスカット部分で影響を受けるのは明確に５％を超えるが１５％を上回ることはない。
分類３；塗膜がカットの縁に沿って、部分的又は全面的に大剥がれを生じており、及び／又は目のいろいろな部分が、部分的又は全面的に剥がれている。クロスカット部分で影響を受けるのは、明確に１５％を超えるが３５％を上回ることはない。
分類４；塗膜がカットの縁に沿って、部分的又は全面的に大剥がれを生じており、及び／又は数ヶ所の目が部分的又は全面的に剥がれている。クロスカット部分で影響を受けるのは、明確に３５％を上回ることはない。
分類５；分類４でも分類できない剥がれ程度のいずれか。【０２０６】
その結果を表１に示す。【０２０７】
【表１】
2015115292.tif 000002
【０２０８】
＜＜接着剤評価＞＞
（ラミネート接着剤用硬化剤の調製例１、２、３、４、比較調製例１）
各実施例および各比較例で調製したポリイソシアネート組成物（ＥＩ−１からＥＩ−５）と、タケネートＤ−１４０Ｎ（イソホロンジイソシアネートのＴＭＰアダクト体酢酸エチル溶液、固形分７５％、三井化学社製）とを、質量比３対１で混合し、それぞれをラミネート接着剤用硬化剤ＡＥＩ−１、ＡＥＩ−２、ＡＥＩ−３、ＡＥＩ−４、ＡＥＩ−５とした。
（ラミネート接着剤の評価実施例１から４、評価比較例１）
タケラックＡ−５０５（三井化学社製，末端水酸基含有ウレタン樹脂，固形分５０％）と、上記のラミネート接着剤用硬化剤の調製で得られたＡＥＩ−１からＡＥＩ−５とを、質量比９対１で混合し、全体の固形分を酢酸エチルにて２５質量％として、ラミネート接着剤を調製した。【０２０９】
この接着剤を用いて、アルミニウム箔（東洋アルミ製、品番９μ）と、無延伸ポリプロピレンフィルムＲＸＣ−２２（三井化学東セロ社製、品番６０μ）とを、乾燥塗布量が３．５ｇ／ｍ２となるように塗工して貼りあわせ、４０℃で保管し、経時での接着強度を測定した。【０２１０】
なお、接着強度は、２４℃下において、Ｔ型剥離により、１５ｍｍ幅、引張速度３００ｍｍ／分にて測定した。その結果を表２に示す。【０２１１】
【表２】
2015115292.tif 000003
【０２１２】
なお、上記発明は、本発明の例示の実施形態として提供したが、これは単なる例示に過ぎず、限定的に解釈してはならない。当該技術分野の当業者によって明らかな本発明の変形例は、後記特許請求の範囲に含まれる。
【産業上の利用可能性】
【０２１３】
本発明のポリイソシアネート組成物およびその製造方法、また、そのポリイソシアネート組成物を用いて得られる２液硬化型ポリウレタン樹脂、塗料および接着剤は、プラスチック用塗料、自動車用塗料、フィルムコート剤、各種インキ、各種接着剤、粘着剤、シーリング材、各種マイクロカプセル、プラスチックレンズ、人工および合成皮革、ＲＩＭ成形品、スラッシュパウダー、弾性成形品（スパンデックス）、ウレタンフォームなどの幅広い分野において、好適に用いられる。
【図１】
2015115292.tif 000004
【図２】
2015115292.tif 000005
【図３】
2015115292.tif 000006
【手続補正書】
【提出日】平成28年7月21日(2016.7.21)
【手続補正１】
【補正対象書類名】明細書
【補正対象項目名】０１６１
【補正方法】変更
【補正の内容】
【０１６１】
テトラヒドロフランを遊離液として使用し、検出器として示差屈折率検出器を用い、流量を１．０ｍＬ／ｍｉｎ、カラムおよび検出器をそれぞれ４０℃として、分子量１５０−３８０００００の範囲の標準ポリスチレン（東ソー社製）により、検量線を作成し、保持時間によりＥＭＰＯＷＥＲデータ処理装置（ＷＡＴＥＲＳ社製）を使用して、ポリイソシアネート組成物の数平均分子量を求めた。
【国際調査報告】
2015115292.tif 000007
2015115292.tif 000008
2015115292.tif 000009
2015115292.tif 000010